(57)【特許請求の範囲】
【請求項１】
水硬性成分、細骨材、流動化剤及び増粘剤を含む自己流動性水硬性組成物であり、
水硬性成分１００質量％中、ポルトランドセメント２５〜５５質量％、アルミナセメント２５〜６０質量％及び石膏１５〜３５質量％の組成であり、
水硬性成分１００質量部に対し、細骨材１５０〜２５０質量部及び流動化剤０．０５〜０．３質量部であり、
自己流動性水硬性組成物は、さらに高炉スラグ、消泡剤、凝結遅延剤及び凝結促進剤を含み、
水硬性成分１００質量部に対し、高炉スラグ７０〜１３０質量部、消泡剤０．０２〜０．５質量部及び凝結促進剤と凝結遅延剤との合計量が０．３０〜１．５質量部であり、
増粘剤が、高粘度増粘剤及び低粘度増粘剤からなり、
水硬性成分１００質量部に対し、高粘度増粘剤及び低粘度増粘剤の合計量が０．２〜２質量部であり、
Ｂ型粘度計を用いて２０℃で測定した２質量％水溶液における粘度が、高粘度増粘剤では１５０００〜３０００００ｍＰａ・ｓ、低粘度増粘剤では２５〜４００ｍＰａ・ｓであり、
高粘度増粘剤と低粘度増粘剤との質量比率が、高粘度増粘剤：低粘度増粘剤＝４０：６０〜５０：５０である、自己流動性水硬性組成物。
【請求項２】
増粘剤が、メチルセルロース系増粘剤である、請求項１記載の自己流動性水硬性組成物。
【請求項３】
高粘度増粘剤が、ヒドロキシエチルメチルセルロース系増粘剤であり、低粘度増粘剤が、ヒドロキシプロピルメチルセルロース系増粘剤である、請求項１又は２記載の自己流動性水硬性組成物。
【請求項４】
請求項１〜３のいずれか１項記載の自己流動性水硬性組成物と水とを混練して得られるモルタル。
【発明の詳細な説明】
【技術分野】
【０００１】
本発明は、主に一般建築物の床下地及び床仕上げ材等に使用することができる自己流動性水硬性組成物に関する。
【背景技術】
【０００２】
セルフレベリング性の自己流動性水硬性組成物として、特許文献１にアルミナセメント、ポルトランドセメント、石膏、高炉スラグからなる水硬性成分と、リチウム塩とホウ酸化合物よりなる凝結調整剤と、減水剤と、増粘剤とからなる組成物が開示されている。また、特許文献２には、アルミナセメント、ポルトランドセメント、石膏、高炉スラグからなる水硬性成分と、減水剤と、増粘剤とからなる組成物が開示されている。また、特許文献３には、水硬性成分、細骨材、流動化剤及び増粘剤を含む自己流動性水硬性組成物であり、水硬性成分は、アルミナセメント、ポルトランドセメント及び石膏からなり、増粘剤は、ヒドロキシエチルメチルセルロースを含むことを特徴とする自己流動性水硬性組成物が開示されている。
【先行技術文献】
【特許文献】
【０００３】
【特許文献１】特開２０００−２１１９６１号公報
【特許文献２】特開２０００−３０２５１９号公報
【特許文献３】特開２００７−７６９６０号公報
【発明の概要】
【発明が解決しようとする課題】
【０００４】
本発明は、水平レベル及び表面の平坦性に優れる硬化物を得るための、セルフレベリング性の水硬性組成物を提供することを目的とする。
【課題を解決するための手段】
【０００５】
本発明は、水硬性成分、細骨材、流動化剤及び増粘剤を含む自己流動性水硬性組成物であり、高粘度増粘剤及び低粘度増粘剤からなり、Ｂ型粘度計を用いて２０℃で測定した２質量％水溶液における粘度が、高粘度増粘剤では１５０００〜３０００００ｍＰａ・ｓ、低粘度増粘剤では２５〜４００ｍＰａ・ｓであり、高粘度増粘剤と低粘度増粘剤との質量比率が、高粘度増粘剤：低粘度増粘剤＝２０：８０〜８０：２０である、自己流動性水硬性組成物である。本発明の自己流動性水硬性組成物を用いるならば、水平レベル性及び表面の平坦性に優れる硬化物を得ることができる。
【０００６】
本発明の自己流動性水硬性組成物の好ましい態様を以下に示す。本発明では、これらの態様を適宜組み合わせることができる。
（１）水硬性成分が、アルミナセメント、ポルトランドセメント及び石膏からなる。水硬性成分がこれらの三成分からなることにより、優れた自己流動性を有し、適正な可使時間と、優れた速硬性とを有するスラリー（モルタル）を得ることができる。
（２）水硬性成分１００質量部に対し、高粘度増粘剤及び低粘度増粘剤の合計量が０．２０〜２．０質量部である。高粘度増粘剤及び低粘度増粘剤の合計量の配合割合がこれらの範囲であることにより、水平レベル性及び表面の平坦性を確実に得ることができる。
（３）高粘度増粘剤及び低粘度増粘剤が、メチルセルロース系増粘剤である。増粘剤が、メチルセルロース系であることにより、得られるスラリー（モルタル）の高い流動性を維持したまま、高い分離抵抗性を得ることができ、表面の平坦性を確実に得ることができる。
（４）水硬性成分１００質量％中、アルミナセメント２０〜８０質量％、ポルトランドセメント５〜７０質量％及び石膏５〜４５質量％の組成である。このような組成の自己流動性水硬性組成物を用いるならば、水平レベルに優れ、水平レベル及び表面の平坦性に優れる硬化物を得ることをより確実にできる。
（５）自己流動性水硬性組成物が、さらに無機成分を含み、水硬性成分１００質量部に対し、無機成分を１０〜３５０質量部の範囲で含む。適切な量の無機成分を含むことにより、得られる硬化物の収縮が大きくなりすぎず、硬化物の強度低下を防止することができる。
（６）自己流動性水硬性組成物が、さらに凝結調整剤及び消泡剤から選ばれる成分を少なくとも１種を含む。そのため、自己流動性水硬性組成物の施工性を向上することができる。
（７）自己流動性水硬性組成物が、水硬性成分１００質量部に対し、細骨材を３０〜５００質量部の範囲で含む。そのため、自己流動性水硬性組成物のモルタルを硬化して得られる硬化物は、適切な強度を有することができる。
【０００７】
また、本発明は、上述の自己流動性水硬性組成物と水とを混練して得られるモルタルである。このようにして得られるモルタルを用いるならば、水平レベル及び表面の平坦性に優れる硬化物を得ることができる。
【発明の効果】
【０００８】
本発明の自己流動性水硬性組成物を用いるならば、水平レベル及び表面の平坦性に優れる硬化物を得ることができる。
【図面の簡単な説明】
【０００９】
【図１】ＳＬ測定器を用いた、スラリーのセルフレベリング性評価の概略を示す模式図である。
【発明を実施するための形態】
【００１０】
本発明の自己流動性水硬性組成物は、水硬性成分、細骨材、流動化剤及び増粘剤を含む自己流動性水硬性組成物であって、増粘剤が、所定の粘度の高粘度増粘剤及び低粘度増粘剤からなり、高粘度増粘剤と低粘度増粘剤との質量比率が所定の比率であることに特徴がある。本発明の自己流動性水硬性組成物を用いるならば、水平レベル及び表面の平坦性に優れる硬化物を得ることができる。
【００１１】
本明細書において、「表面の平坦性」とは、自己流動性水硬性組成物のスラリー又はモルタルを施工後の、表面の凹凸の状態を意味する。「表面の平坦性に優れる」とは、表面の凹凸が非常に少ないことを意味する。以下、本発明の自己流動性水硬性組成物について説明する。
【００１２】
本発明の自己流動性水硬性組成物に含まれる水硬性成分は、水硬性成分１００質量％中、ポルトランドセメント５〜７０質量％、アルミナセメント２０〜８０質量％及び石膏５〜４５質量％の組成、より好ましくは、水硬性成分１００質量％中、ポルトランドセメント２０〜６０質量％、アルミナセメント２５〜７０質量％及び石膏１０〜４０質量％の組成、さらに好ましくは、水硬性成分１００質量％中、ポルトランドセメント２５〜５５質量％、アルミナセメント２５〜６０質量％及び石膏１５〜３５質量％の組成、特に好ましくは、水硬性成分１００質量％中、ポルトランドセメント３０〜５０質量％、アルミナセメント２５〜４５質量％及び石膏２０〜３０質量％の組成、を用いることにより、急硬性で、低収縮性又は低膨張性で硬化中の体積変化の少ない硬化物を得られやすいために好ましい。
【００１３】
水硬性成分として用いられるアルミナセメントとしては、鉱物組成の異なるものが数種知られ市販されているが、いずれも主成分はモノカルシウムアルミネート（ＣＡ）であり、市販品はその種類によらず使用することができる。
【００１４】
水硬性成分として用いられるポルトランドセメントとしては、普通ポルトランドセメント、早強ポルトランドセメント、超早強ポルトランドセメント、中庸熱ポルトランドセメント、低熱ポルトランドセメント及び白色ポルトランドセメントなどのポルトランドセメント並びに高炉セメント、フライアッシュセメント及びシリカセメントなどの混合セメントなどから選択して用いることができる。
【００１５】
水硬性成分として用いられる石膏としては、無水及び半水等の各石膏をその種を問わず１種又は２種以上の混合物として使用することができる。また、石膏は、フッ酸製造工程等で副産される石膏、又は天然に産出される石膏のいずれも使用することができる。石膏は、自己流動性水硬性組成物と水とを混練して得られるモルタルが硬化した後の寸法安定性を保持する成分として機能するものである。
【００１６】
本発明の自己流動性水硬性組成物では、水硬性成分として、アルミナセメント、ポルトランドセメント及び石膏からなる水硬性成分を用いることが、優れた自己流動性を有し、適正な可使時間と、優れた速硬性とを有する自己流動性水硬性組成物のモルタルを得ることができることから好ましい。
【００１７】
本発明の自己流動性水硬性組成物は、細骨材を含む。細骨材は、水硬性成分１００質量部に対し、好ましくは３０〜５００質量部、より好ましくは５０〜４００質量部、さらに好ましくは１００〜３００質量部、特に好ましくは１５０〜２５０質量部の範囲が好ましい。
【００１８】
本発明の自己流動性水硬性組成物に含まれる細骨材としては、好ましくは粒径２ｍｍ以下の細骨材、より好ましくは粒径０．００７５〜１．５ｍｍの細骨材、さらに好ましくは粒径０．１〜１ｍｍの細骨材、特に好ましくは０．１５〜０．８５ｍｍの細骨材を主成分とすることが好ましい。細骨材の粒径は、ＪＩＳ・Ｚ−８８０１で規定される呼び寸法の異なる数個のふるいを用いて測定する。
【００１９】
細骨材の種類は、珪砂、川砂、海砂、山砂及び砕砂などの砂類、アルミナクリンカー、シリカ粉、粘土鉱物、廃ＦＣＣ触媒及び石灰石などの無機材料、ウレタン砕、ＥＶＡフォーム及び発砲樹脂などの樹脂粉砕物などから適宜選択して用いることができる。特に細骨材としては、珪砂、川砂、海砂、山砂、砕砂などの砂類、廃ＦＣＣ触媒、石英粉末及びアルミナクリンカーなどから選択したものを好ましく用いることができる。
【００２０】
本発明の自己流動性水硬性組成物は、材料分離を抑制しつつ適度の流動性を確保するために、流動化剤（高性能減水剤などの減水剤）を含む。水硬性成分であるアルミナセメントの発現強度は、水／水硬性成分比の影響を大きく受けることから、減水効果を有する流動化剤を使用して水／水硬性成分比を小さくすることが必要である。
【００２１】
流動化剤としては、減水効果を合わせ持つ、メラミンスルホン酸のホルムアルデヒド縮合物、カゼイン、カゼインカルシウム、ポリカルボン酸系、ポリエーテル系及びポリエーテルポリカルボン酸系などの市販の流動化剤が、その種類を問わず使用でき、特にポリエーテル系及びポリエーテルポリカルボン酸などの市販の流動化剤を用いることが好ましい。
【００２２】
流動化剤は、用いる水硬性成分に応じて、特性を損なわない範囲で適宜添加することができる。本発明の自己流動性水硬性組成物に対する流動化剤の添加量は、水硬性成分１００質量部に対して、好ましくは０．０１〜２．０質量部、より好ましくは０．０２〜１．０質量部、さらに好ましくは０．０５〜０．３質量部である。流動化剤の添加量が少なすぎると十分な効果が発現しない。また、流動化剤の添加量が多すぎても添加量に見合った効果は期待できず単に不経済であるだけでなく、場合によっては所要の流動性を得るための混練水量が増大し、同時に粘稠性も大きくなり、充填性が悪化することが考えられる。
【００２３】
本発明の自己流動性水硬性組成物は、高粘度増粘剤及び低粘度増粘剤からなる増粘剤を含む。本明細書において、高粘度増粘剤とは粘度が１５０００〜３０００００ｍＰａ・ｓの範囲、低粘度増粘剤とは粘度が２５〜４００ｍＰａ・ｓのものをいう。なお、本明細書において「粘度」とは、増粘剤の２質量％水溶液を、Ｂ型粘度計を用いて２０℃で測定したときの粘度をいう。粘度を測定する際のローターの種類及び回転速度は、使用する粘度計で定められた組み合わせを適宜選択する。２種類の異なった粘度の増粘剤を併用する自己流動性水硬性組成物を用いることによって、水平レベル及び表面の平坦性に優れる硬化物を得ることができる。
【００２４】
本発明の自己流動性水硬性組成物中の高粘度増粘剤と低粘度増粘剤との質量比率（高粘度増粘剤の配合質量：低粘度増粘剤の配合質量）は、２０：８０〜８０：２０、好ましくは４０：６０〜８０：２０、より好ましくは５０：５０〜７５：２５である。高粘度増粘剤と低粘度増粘剤との質量比率が上記範囲であることにより、水平レベル及び表面の平坦性に優れる硬化物を得ることを確実にすることができる。
【００２５】
高粘度増粘剤の粘度は、好ましくは１５０００〜３０００００ｍＰａ・ｓの範囲、より好ましくは２００００〜１０００００ｍＰａ・ｓの範囲、さらに好ましくは２５０００〜３５０００ｍＰａ・ｓの範囲である。また、低粘度増粘剤の粘度は、好ましくは２５〜４００ｍＰａ・ｓの範囲、より好ましくは２５〜１００ｍＰａ・ｓ、さらに好ましくは５０〜１００ｍＰａ・ｓの範囲である。増粘剤の粘度が上記範囲であることにより、本発明の自己流動性水硬性組成物によって水平レベル及び表面の平坦性に優れる硬化物を得ることを確実にすることができる。
【００２６】
本発明の自己流動性水硬性組成物に対する増粘剤の配合量（高粘度増粘剤及び低粘度増粘剤の合計量）は、水硬性成分１００質量部に対し、０．２〜２質量部、好ましくは０．２５〜１．５質量部、より好ましくは０．３〜１．０質量部、さらに好ましくは０．４５〜０．７質量部である。増粘剤の配合量が上記範囲であることにより、水平レベル及び表面の平坦性に優れる硬化物を得ることを確実にすることができる。
【００２７】
本発明の自己流動性水硬性組成物に含まれる高粘度増粘剤及び低粘度増粘剤は、メチルセルロース系増粘剤であることが好ましい。メチルセルロース系増粘剤は、その種類を問わず用いることができるが、特にヒドロキシエチルメチルセルロース系とヒドロキシプロピルメチルセルロース系を用いることが好ましい。増粘剤が、メチルセルロース系増粘剤であることにより、水硬性成分や細骨材などの分離抑制、気泡発生の抑制、硬化体表面の改善に好ましい効果を与え、水硬性組成物の硬化物の特性を向上させるために好ましい。
【００２８】
本発明の自己流動性水硬性組成物は、必要に応じてさらに高炉スラグ、フライアッシュ及び／又はシリカなどの無機成分を含むことができる。本発明の自己流動性水硬性組成物は、特に高炉スラグを含むことにより、乾燥収縮による硬化体の耐クラック性を高めることができる。本発明の自己流動性水硬性組成物において、無機成分の添加量は、水硬性成分１００質量部に対し、好ましくは１０〜３５０質量部、より好ましくは３０〜２００質量部、さらに好ましくは５０〜１５０質量部、特に好ましくは７０〜１３０質量部とすることが好ましい。無機成分（高炉スラグ）の添加量が少なすぎると収縮が大きくなり、多すぎると強度低下を招くことがある。高炉スラグは、ＪＩＳ・Ａ−６２０６：１９９７に規定されるブレーン比表面積３０００ｃｍ２／ｇ以上のものを用いることができる。
【００２９】
本発明の自己流動性水硬性組成物に用いる水硬性成分や水硬性組成物に応じて、特性を損なわない範囲で凝結調整剤（凝結促進剤及び凝結遅延剤）を適宜添加することができる。凝結促進剤及び凝結遅延剤の成分、添加量及び混合比率を適宜選択することにより、水硬性組成物の可使時間を調整することができ、セルフレベリング材としての使用が非常に容易になる。凝結調整剤、すなわち、凝結促進剤及び凝結遅延剤の合計量は、水硬性成分１００質量部に対して０．０５〜５質量部、さらに０．１〜２質量部、特に０．３０〜１．５質量部の範囲で添加することが好ましい。
【００３０】
凝結促進剤としては、公知の凝結を促進する成分を用いることができる。例えば、凝結促進剤として、凝結促進の性質を有するリチウム塩を用いることができる。
【００３１】
本発明の自己流動性水硬性組成物に添加することができるリチウム塩の一例として、炭酸リチウム、塩化リチウム、硫酸リチウム、硝酸リチウム及び水酸化リチウムなどの無機リチウム塩、並びにシュウ酸リチウム、酢酸リチウム、酒石酸リチウム、リンゴ酸リチウム及びクエン酸リチウムなどの有機酸有機リチウム塩などを挙げることができる。これらのリチウム塩を単独で又は２種以上のリチウム塩を併用して用いることができる。特に炭酸リチウムは、凝結促進効果、入手容易性及び価格の面から好ましい。
【００３２】
凝結促進剤として、上述のリチウム塩とともに、硫酸アルミニウムを併用して用いることが、凝結促進効果の点から好ましい。
【００３３】
凝結遅延剤としては、公知の凝結遅延剤を用いることができる。本発明の自己流動性水硬性組成物に添加することができる凝結遅延剤の一例として、酒石酸類、リンゴ酸類、クエン酸類及びグルコン酸類などのオキシカルボン酸類を代表とする有機酸、並びに硫酸ナトリウム、重炭酸ナトリウム、リン酸ナトリウム、ポリリン酸ナトリウム及びトリポリリン酸ナトリウムなどの無機ナトリウム塩類などを挙げることができる。これらの凝結遅延剤を単独で又は２種以上の成分を併用して用いることができる。
【００３４】
オキシカルボン酸類は、オキシカルボン酸及びこれらの塩を含む。本発明の自己流動性水硬性組成物に添加することができるオキシカルボン酸としては、例えばクエン酸、グルコン酸、酒石酸、グリコール酸、乳酸、ヒドロアクリル酸、α−オキシ酪酸、グリセリン酸、タルトロン酸、リンゴ酸などの脂肪族オキシ酸、サリチル酸、ｍ−オキシ安息香酸、ｐ−オキシ安息香酸、没食子酸、マンデル酸及びトロパ酸等の芳香族オキシ酸等を挙げることができる。
【００３５】
オキシカルボン酸の塩としては、例えばオキシカルボン酸のアルカリ金属塩（具体的にはナトリウム塩及びカリウム塩など）及びアルカリ土類金属塩（具体的にはカルシウム塩、バリウム塩及びマグネシウム塩など）などを挙げることができ、ナトリウム塩を用いることが好ましい。また、特に、重炭酸ナトリウム及び酒石酸ナトリウムが、凝結遅延効果、入手容易性、価格の面から好ましく、これらを併用することが、さらに好ましい。
【００３６】
本発明の自己流動性水硬性組成物に含まれる消泡剤は、シリコン系、アルコール系及び／又はポリエーテル系などの合成物質及び／又は植物由来の天然物質など、公知のものを用いることができる。
【００３７】
本発明の自己流動性水硬性組成物に対する消泡剤の添加は、本発明の特性を損なわない範囲で行うことができる。本発明の自己流動性水硬性組成物に対する消泡剤の添加量は、水硬性成分１００質量部に対して、好ましくは０．００１〜２質量部、より好ましくは０．００５〜１．５質量部、さらに好ましくは０．０１〜１質量部、特に０．０２〜０．５質量部含むことが好ましい。消泡剤の添加量が上記範囲内であることにより、消泡剤による消泡効果を認めることができる。
【００３８】
増粘剤及び消泡剤を併用して用いることは、水硬性成分や細骨材などの骨材分離の抑制、気泡発生の抑制及び硬化体表面の改善に好ましい効果を与え、水硬性組成物の硬化物の特性を向上させるために好ましい。
【００３９】
本発明の自己流動性水硬性組成物は、必要に応じてリチウム塩、酒石酸塩及び重炭酸塩を除く他の凝結調整剤及び消泡剤などを、本発明の自己流動性水硬性組成物の特性を損なわない範囲で添加することができる。
【００４０】
自己流動性水硬性組成物を構成する好適な成分は、アルミナセメント、ポルトランドセメント及び石膏からなる水硬性成分、高炉スラグの無機成分、硅砂などの細骨材、流動化剤、所定の粘度のメチルセルロース系高粘度増粘剤及びメチルセルロース系低粘度増粘剤、消泡剤並びに凝結調整剤を含むものである。
【００４１】
本発明の自己流動性水硬性組成物のプレミックス粉体は、水硬性成分、細骨材、流動化剤及び所定の増粘剤並びに必要に応じて配合する無機成分、凝結調整剤、消泡剤及び樹脂粉などを混合機で混合することによって得ることができる。自己流動性水硬性組成物のプレミックス粉体は、所定量の水と混合、攪拌して、スラリー状のセルフレベリング性を有するモルタルを製造することができる。このようにして得られるモルタルを所定の場所に施工し、硬化させることにより、自己流動性水硬性組成物の硬化物を得ることができる。
【００４２】
自己流動性水硬性組成物と、水とを混練してモルタルを製造することができる。自己流動性水硬性組成物に対する水の添加量を調整することにより、流動性、可使時間、材料分離及び硬化体の強度などを調整することができる。水の添加量は、自己流動性水硬性組成物１００質量部に対し、好ましくは１０〜４０質量部、より好ましくは１４〜３４質量部、さらに好ましくは１８〜３０質量部、特に好ましくは２２〜２８質量部加えて用いることが好ましい。
【００４３】
自己流動性水硬性組成物は、公知の方法でセルフレベリング材として施工することができる。例えば施工の一例として、特開２００１−０４０８６２号公報などに開示されている。
【００４４】
本発明の自己流動性水硬性組成物は、水と混合した後のフロー値が、好ましくは１９０〜２６０ｍｍ、より好ましくは２００〜２４０ｍｍ、さらに好ましくは２１０〜２３０ｍｍに調整されていることが好ましい。フロー値がこの範囲にある場合には、施工が容易であり、平滑性の高い硬化体表面を得られやすいためである。
【００４５】
本発明の自己流動性水硬性組成物をセルフレベリング材として用いる場合は、水平レベル及び表面の平坦性に優れる硬化物を得ることができるので、床下地や、工場、倉庫、駐車場、ガソリンスタンド、厨房及びマンション等における床仕上げ材に用いることができる。
【実施例】
【００４６】
以下、本発明を実施例に基づき、さらに詳細に説明する。但し、本発明は下記実施例により制限されるものでない。
【００４７】
（１）モルタルの評価：評価に用いるモルタルは、自己流動性水硬性組成物と水とを混練し、混練直後のモルタルを用いた。モルタルのセルフレベリング性を、フロー値及びＳＬ値を測定することにより評価した。セルフレベリング性の評価条件は、温度３０℃、湿度６５％の環境下で行った。
【００４８】
・フロー値
フロー値は、ＪＡＳＳ・１５Ｍ−１０３に準拠して測定する。厚さ５ｍｍのみがき板ガラスの上に内径５０ｍｍ、高さ５１ｍｍの塩化ビニル製パイプ（内容積１００ｍｌ）を置き、練り混ぜた水硬性モルタル組成物を充填した後、パイプを引き上げる。広がりが静止した後、直角２方向の直径を測定し、その平均値をフロー値とする。
【００４９】
・ＳＬ値
ＳＬ値の測定は、次のように行う。図１に示すＳＬ測定器を使用し、幅３０ｍｍ×高さ３０ｍｍ×長さ７５０ｍｍのレールに、先端より長さ１５０ｍｍのところに堰板を設け、混練直後のモルタルを所定量満たして成形する。成形直後に堰板を引き上げて、モルタルの流れの停止後に、標点（堰板の設置部）からモルタル流れの最短部までの距離を測定し、その値（ＳＬ値）をＬ０とし、堰板より２００ｍｍ流れる時間を測定し、その測定時間をＳＬ流動時間（Ｌ０）（秒／２００ｍｍ）とする。
【００５０】
同様に成形後２０分後に堰板を引き上げて、モルタルの流れの停止後に、標点（堰板の設置部）からモルタル流れの最短部までの距離を測定し、その値（ＳＬ値）をＬ２０とする。また、堰板より２００ｍｍ流れる時間を測定し、その測定時間をＳＬ流動時間（Ｌ２０）（秒／２００ｍｍ）とする。
【００５１】
・水引時間
調製したモルタルを、１３ｃｍ×１９ｃｍの樹脂製の型枠へ厚さ１５ｍｍで流し込んだ後、凝結開始に伴いモルタル表面水が消失（光の反射が失われ曇った状態）した時間を水引時間とした。
【００５２】
・ショア硬度
水硬性モルタル打設後からの所定の経過時間の後に、硬化した表面の硬度をスプリング式硬度計タイプＤ型（（株）上島製作所製）を用いて、任意の４カ所の表面硬度を測定し、そのスプリング式硬度計タイプＤ型のゲージの読み取り値の平均値をその時間の表面硬度とした。本発明の実施例、参考例及び比較例の場合は、２時間後のショア硬度を測定した。
【００５３】
（２）硬化物の表面状態評価（ショア硬度、凹凸、表面粉化）
得られるモルタルを、１３ｃｍ×１９ｃｍの樹脂製の型枠へ厚さ１５ｍｍで流し込み、硬化終了後、表面状態の評価を行った。硬化表面状態の評価条件は、温度３０℃、湿度６５％の環境下で行った。
【００５４】
・表面状態の評価
表面状態の評価は、水硬性モルタル打設後からの所定の経過時間の後に、目視又は指で触れて、凹凸及び粉化の程度を評価した。「凹凸」とは、表面に存在する、幅が数ｍｍから数十ｍｍ、厚さが数ｍｍ程度のでこぼこである。「粉化」とは、表面に白い粉が析出している状態又は指で軽く擦った程度で表層部が粉状になる状態である。凹凸の評価は以下の通り、表面の凹凸の存在が、目視で分かる場合を１、目視では十分に分からないが指で触れてはっきり分かる場合を２、指で触れて分かる場合を３、指で触れてわずかに分かる場合を４、指で触れても分からない場合を５とし、５段階評価で行った。粉化の評価は以下の通り、目視で粉の析出が分かる場合を１、指で軽くこすると表層部が粉状になる場合を２、指でこすると表層部が粉状になる場合を３、指で強くこすると表層部が粉状になる場合を４、指でこすっても表層部が粉状にならない場合を５とし、５段階評価で行った。本発明の実施例、参考例及び比較例の場合は、モルタル打設から２４時間後に評価した。
【００５５】
原料は以下のものを使用した。
（１）水硬性成分
・アルミナセメント（フォンジュ、ラファージュアルミネート社製、ブレーン比表面積３１００ｃｍ２／ｇ）。
・ポルトランドセメント（早強セメント、宇部三菱セメント社製、ブレーン比表面積４５００ｃｍ２／ｇ）。
・石膏：ＩＩ型無水石膏（セントラル硝子社製、ブレーン比表面積３４６０ｃｍ２／ｇ）。
（２）細骨材
・珪砂Ａ：６号珪砂。
・珪砂Ｂ：７号珪砂。
（３）無機成分
・高炉スラグ（リバーメント、千葉リバーメント社製、ブレーン比表面積４４００ｃｍ２／ｇ）。
（４）凝結調整剤
・重炭酸Ｎａ：重炭酸ナトリウム（東ソー社製）。
・酒石酸Ｎａ：Ｌ−酒石酸ナトリウム（扶桑化学工業社製）。
・炭酸Ｌｉ：（本荘ケミカル社製）。
・硫酸Ａｌ：（大明化学工業）。
（５）流動化剤
・流動化剤：ポリカルボン酸系流動化剤（花王社製）。
（６）増粘剤
・増粘剤Ａ：ヒドロキシエチルメチルセルロース系増粘剤（マーポローズＭＸ−３００００、松本油脂製薬社製、粘度：２７０００〜２９０００ｍＰａ・ｓ）。
・増粘剤Ｂ：ヒドロキシプロピルメチルセルロース系増粘剤（メトローズＦＯＮ-５０、信越化学工業社製、粘度：５０ｍＰａ・ｓ）。
なお、粘度は、上記増粘剤の２質量％水溶液を、Ｂ型粘度計を用いて、高粘度増粘剤（増粘剤Ａ）はローターナンバー４、回転数１２ｒｐｍの組み合わせで、低粘度増粘剤（増粘剤Ｂ）はローターナンバー１、回転数６０ｒｐｍの組み合わせで、２０℃の環境下で測定した粘度である。
（７）消泡剤
・消泡剤：ポリエーテル系消泡剤（サンノプコ社製）。
【００５６】
（実施例３〜５、参考例１及び２、比較例１及び２）
（セルフレベリング材の調整）
表１に示す水硬性成分、細骨材、無機成分、流動化剤、凝結調整剤及び消泡剤に、表２に示す増粘剤を加えたもの（総量：１．５ｋｇ）を、ケミスタラーを用いて混練して水硬性組成物を調整し、さらに水３９０ｇを加えて３分間混練して、モルタルを得た。水硬性組成物及びスラリーの調整は、温度３０℃、湿度６５％の雰囲気下で行った。
【００５７】
得られたモルタルを用いて、ＳＬ特性及び表面状態（凹凸及び粉化の程度）の評価を行った。結果を表３に示す。表３から明らかなように、本発明の水硬性組成物の実施例では、表面状態（凹凸及び粉化の程度）の評価は３以上であり、表面の平坦性に優れる硬化物を得ることができた。また、表３に示すように、フロー及びＳＬ値等についても目標値を満足しており、流動性に問題はなく、セルフレベリング材として水平レベルに優れることが明らかとなった。
【００５８】
【表１】
0005598050.tif 000002
【００５９】
【表２】
0005598050.tif 000003
【００６０】
【表３】
0005598050.tif 000004
【図１】
0005598050.tif 000005